얻 어 진 스 페이서 용 감광성 전사 필름 ( 1 ) 의 커버 필름 을 박리 하 고 , 노출 된 감광성 수지 층 의 표면 을 상기 에서 제작 한 ITO 막 이 스퍼터 형성 된 컬러 필터 기판 의 ITO 막 위 에 적층 해서 라미네 이터 LamicII 형 〔( 주 ) 히타치 인더스 트리 즈 제 〕 을 이용 하 여 , 선 압 100 N / cm , 130 ℃ 의 가압 · 가열 조건 하 에서 반송 속도 2 m / 분 으로 접합 했 다 . 그 후 에 PET 가지 지체 를 열가소성 수지 층 과 의 계면 에서 박리 제거 하 고 , 감광성 수지 층 을 열가소성 수지 층 및 중간층 과 함께 전사 했 다 ( 수지 층 형성 공정 ) .